(57)【特許請求の範囲】
【請求項１】
非磁性支持体上に、非磁性粉末とバインダー樹脂とを含む非磁性層を介して、強磁性粉末とバインダー樹脂とを含む乾燥厚み０．５μｍ以下の磁性層を有する磁気記録媒体において、
前記非磁性層に、潤滑剤として下記一般式、
0004415293.tif 000009
（式中、Ｒ1は炭素数４以下の炭化水素基、Ｒ2は炭素数１２以上の直鎖の炭化水素基を示す）で表される脂肪酸エステルと、炭素数１２以上の脂肪酸とを含むことを特徴とする磁気記録媒体。
【請求項２】
請求項１に記載の磁気記録媒体に磁気記録を行った後、磁気記録媒体との相対速度２．０〜５．０ｍ／ｓにて固定ＭＲヘッドを用いて、記録された情報を読み取る磁気記録再生システムにおいて、ＭＲヘッドの読み取り部と磁性層との間に前記脂肪酸エステルを存在させることを特徴とする磁気記録再生システム。
【発明の詳細な説明】
【０００１】
【発明の属する技術分野】
本発明は、磁気記録媒体およびそれを用いた固定ＭＲヘッドによる磁気記録再生システムに関し、詳しくは、走行耐久性、ヘッドに対する付着性および耐摩耗性の改善された磁気記録媒体およびそれを用いた固定ＭＲヘッドによる磁気記録再生システムに関する。
【０００２】
【従来の技術】
磁気記録の高記録密度化にともなって、走行中における磁性層と記録再生装置内の各部品との摩擦問題がクローズアップされ、走行耐久性、ヘッドに対する付着性および耐摩耗性の向上が求められるようになってきた。
【０００３】
このような要求に応えるべく、磁性層に強磁性粉末とバインダー樹脂を主体として含む磁気記録媒体において、従来から該磁性層中に脂肪酸エステルを添加する技術が報告されている（特開昭５０−２２６０３号公報、特開昭５０−１５３９０５号公報、特開昭５３−１４９３０２号公報、特開昭５５−１３９６３７号公報、特公昭３９−２８３６７号公報、特公昭４１−１８０６５号公報、特公昭４７−１２９５０号公報）。
【０００４】
しかしながら、これらの技術のうち、潤滑性に比較的優れている直鎖のアルキル基を有するエステル化合物は融点が高いものが多く、低温下で磁性層表面に析出するという問題があった。そこで、かかる問題を解決すべく、高分子量でかつ分岐した炭化水素基あるいは不飽和炭化水素基を有する脂肪酸エステルを磁性層に添加する技術（特公昭４７−１２９５０号公報、特開昭５８−１６０４２５号公報、特開昭５８−２１８０３８号公報、特開昭６０−２０５８２７号公報、特開昭６１−２９４６３７号公報、特開昭６２−１２５５２９号公報）や、次の一般式、
0004415293.tif 000002
（ただし、Ｒ11は、炭素数６乃至１２の直鎖飽和アルキル基、Ｒ12は、炭素数４乃至１０の直鎖飽和のアルキル基、Ｒは、炭素数４乃至２２の分岐又は直鎖のアルキル基である）で表される脂肪酸エステルを磁性層に添加する技術（特許第２５５９２５９号公報）も報告されている。
【０００５】
【発明が解決しようとする課題】
近年、コンピュータバックアップ用として、磁気記録媒体に磁気記録を行った後、磁気記録媒体との相対速度２．０〜５．０ｍ／ｓにて固定ＭＲヘッドを用いて記録された情報を読み取る磁気記録再生システムが実用化されている。これは、固定されたＭＲヘッドに対し磁気テープ（以下、テープとも表記する）をその長手方向に走行させながら同方向にデータを記録再生する、いわゆるリニア走査方式を採用したリニアテープドライブシステムであるが、このシステムに用いられる磁気テープは、回転ヘッドによるヘリカルスキャン方式と異なり高速でテープが走行し、ヘッドやガイドロールに激しく摺接するために、磁性塗膜の脱落が懸念される。このため、これまで以上に潤滑剤を用いて塗膜のダメージを極力低減させることが必要であり、たとえ塗膜が脱落しても、ヘッドギャップ付近に付着しにくいことが望まれる。
【０００６】
しかし、このようなシステムにおいては、従来、磁性層に添加されてきた脂肪酸エステルはいずれも十分とはいえなかった。例えば、高分子量でかつ分岐した炭化水素基あるいは不飽和炭化水素基を有する脂肪酸エステルは、低温環境下での磁性層の膜強度および潤滑性の面で十分とはいえなかった。
【０００７】
また、特許第２５５９２５９号公報に記載の磁気ディスクに使用されている脂肪酸エステルは、比較的低温度であっても結晶化しにくく液状で潤滑効果を発揮でき、また分子中の脂肪酸部とアルコール部の炭素数がある程度の大きさに限定されているので高温度下でも磁性層表面から揮発しにくく、低温度では析出せず、広い環境条件下において走行耐久性に優れていることが報告されているが、当該脂肪酸エステルの動粘度が高く、潤滑性能が十分でないために、テープに適用した場合の走行摩擦が高く、摩擦により塗膜の削れが生じてしまうことが分かった。
【０００８】
そこで本発明の目的は、常温はもとより低温環境下でのヘッドに対する付着性、走行耐久性、および磁気記録媒体自体の耐摩耗性の改善された磁気記録媒体およびそれを用いた固定ＭＲヘッドによる磁気記録再生システムを提供することにある。とりわけ本発明の目的は、ＤＬＴ４に代表される、テープ状の磁気記録媒体（即ち、磁気テープ）との相対速度２．０〜５．０ｍ／ｓにて固定ＭＲヘッドを用いて再生するリニアテープドライブシステムに用いた場合においても、上記のような付着性、走行耐久性、耐摩耗性の各性能に関し改善された磁気テープおよびそれを用いた磁気記録再生システムを提供することにある。
【０００９】
【課題を解決するための手段】
本発明者らは、前記課題を解決すべく鋭意検討した結果、特定の脂肪酸エステルと脂肪酸とを非磁性支持体と前記磁性層との間に設けた非磁性層に含めることにより前記目的を達成し得ることを見出し、本発明を完成するに至った。
【００１０】
即ち、本発明の磁気記録媒体は、非磁性支持体上に、非磁性粉末とバインダー樹脂とを含む非磁性層を介して、強磁性粉末とバインダー樹脂とを含む乾燥厚み０．５μｍ以下の磁性層を有する磁気記録媒体において、
前記非磁性層に、潤滑剤として下記一般式、
0004415293.tif 000003
（式中、Ｒ1は炭素数４以下の炭化水素基、Ｒ2は炭素数１２以上の直鎖の炭化水素基を示す）で表される脂肪酸エステルと、炭素数１２以上の脂肪酸とを含むことを特徴とするものである。
【００１１】
また、本発明の磁気記録再生システムは、前記磁気記録媒体に磁気記録を行った後、磁気記録媒体との相対速度２．０〜５．０ｍ／ｓにて固定ＭＲヘッドを用いて、記録された情報を読み取る磁気記録再生システムにおいて、ＭＲヘッドの読み取り部と磁性層との間に前記脂肪酸エステルを存在させることを特徴とするものである。
【００１２】
本発明において使用する前記式（Ｉ）で表される脂肪酸エステルは、２位に分岐のある脂肪酸より合成されているために凝固点が低く、低温環境下でも潤滑性が大きく低下するおそれがない。また、前記式（II）で表される従来の脂肪酸エステルよりも脂肪酸側の炭素数が短いので、低温度環境でも動粘度、ずり粘度が小さく、広い温度領域でテープの走行摩擦およびテープの摩耗を低減することが可能であり、各環境下での耐久性の改善が図られる。さらに、物性的に、脂肪酸エステル特有の油性感が少なく、これによりヘッド付着、貼りつきの改善も図られると考えられる。本発明においては、前記式（Ｉ）で表される脂肪酸エステルを非磁性層のみに添加し、非磁性層から磁性層を通して磁性層表面に徐々に移行させることにより、固定ＭＲヘッドとの相対速度２．０〜５．０ｍ／ｓにおける摺接においても優れた耐久性、耐摩耗性が得られる。磁性層のみに添加した場合にはこの効果は得られない。この脂肪酸エステルの移行効果は、非磁性層に脂肪酸と非磁性粉末とを同時に含有させることにより達成されるものである。
【００１３】
【発明の実施の形態】
以下、本発明の実施の形態につき具体的に説明する。
＜非磁性支持体＞
本発明の記録媒体に使用する非磁性支持体は、ポリエステル、ポリアミドまたは芳香族ポリアミドなどの既知の樹脂フィルムもしくはこれらの積層樹脂フィルムから適宜選定することができ、その厚さ等とともに既知の範囲内であり、特に制限されるべきものではない。
【００１４】
〈磁性層〉
本発明の磁気記録媒体の磁性層に含まれる強磁性粉末は、好ましくは平均長軸長が０．１５μｍ以下、より好ましくは０．０５〜０．１０μｍの針状強磁性金属粉末である。平均長軸長が０．１５μｍを超えると、磁気記録媒体に要求される電磁変換特性（特に、Ｓ／ＮおよびＣ／Ｎ特性）を十分に満足することができなくなる。
【００１５】
このような強磁性粉末は、磁性層組成中に７０〜９０重量％程度含まれていればよい。強磁性粉末の含有量が多すぎると結合剤の含有量が減少するためカレンダ加工による表面平滑性が悪化しやすくなり、一方、少なすぎると高い再生出力を得られなくなる。
【００１６】
磁性層用のバインダー樹脂としては、従来公知の熱可塑性樹脂、熱硬化型樹脂、放射線硬化型樹脂やこれらの混合物を好適に使用することができ、特に制限されるべきものではない。
【００１７】
磁性層に用いられるこれらのバインダー樹脂の含有量は、強磁性粉末１００重量部に対して５〜４０重量部、特には１０〜３０重量部が好ましい。バインダー樹脂の含有量が少なすぎると磁性層の強度が低下するため、走行耐久性が悪化しやすくなる。一方、多すぎると強磁性金属粉末の含有量が低下するため、電磁変換特性が低下してくる。
【００１８】
これらのバインダー樹脂を硬化させる架橋剤としては、例えば、熱硬化型樹脂の場合は、既知の各種ポリイソシアナートを用いることができ、この架橋剤の含有量はバインダー樹脂１００重量部に対し、１０〜３０重量部とすることが好ましい。また、磁性層中には、必要に応じ、研磨材、界面活性剤等の分散剤、高級脂肪酸、その他の各種添加物を添加してもよい。
【００１９】
磁性層形成用の塗料は、上記成分に有機溶剤を加えることにより調製される。用いる有機溶剤は特に制限はなく、メチルエチルケトン（ＭＥＫ）、メチルイソブチルケトン、シクロヘキサノン等のケトン系溶剤やトルエン等の芳香族系溶剤などの各種溶剤の１種または２種以上を適宜選択して用いればよい。有機溶剤の添加量は、固形分（強磁性金属粉末や各種無機粒子等）とバインダー樹脂との合計量１００重量部に対して１００〜９００重量部程度とすればよい。
【００２０】
本発明における磁性層の厚さは０．５０μｍ以下とし、好ましくは０．０５〜０．５０μｍ、さらに好ましくは０．１０〜０．２５μｍとする。磁性層が厚すぎると、自己減磁損失や厚み損失が大きくなる。
【００２１】
〈非磁性層〉
本発明の磁気記録媒体では、上述の磁性層と非磁性支持体との間に非磁性層を設け、これにより、薄層化された磁性層の電磁変換特性についての改良がなされ、より一層の信頼性の向上に役立っている。
【００２２】
本発明においては、この非磁性層に、潤滑剤として下記一般式、
0004415293.tif 000004
（式中、Ｒ1は炭素数４以下の炭化水素基、Ｒ2は炭素数１２以上の直鎖の炭化水素基を示す）で表される脂肪酸エステルを含めることが重要である。かかる脂肪酸エステルのうち、好ましくは２−エチルヘキサン酸セチル、２−エチルヘキサン酸ステアリル、２−エチルヘキサン酸ミリスチル、２−エチルブタン酸ステアリル、特に好ましくは２−エチルヘキサン酸セチルを挙げることができる。
【００２３】
これら脂肪酸エステルを非磁性層に添加することで、従来使用されてきた脂肪酸エステルに比し、より一層のＤＬＴ４耐久性およびヘッド付着性の改善が図られる。また、融点が３０℃以上の高融点脂肪酸エステルに見られるような、吐出による耐久性の低下が、比較的低温環境においても起こらない。さらに、潤滑剤として既知の脂肪酸エステルに比し炭素数が相対的に短いので動粘度、ずり粘度が小さく、磁気テープの磁性層−バックコート層間の摩擦による塗膜のダメージが低減される。前記一般式（Ｉ）で表される脂肪酸エステルにおいて、Ｒ1の炭素数が５以上であったり、エチル基が炭素数３以上のアルキル基となると、脂肪酸エステルの油性感が強くなり、特に低温環境下でのヘッド付着、テープの貼りつきが悪化する。さらにまた、Ｒ2の炭素数が１２未満であると、結晶性が高くなるために低温環境下で析出しやすく、高温環境下では磁性層表面から揮散しやすくなるため、好ましくない。
【００２４】
この潤滑剤の配合量は、非磁性層において、非磁性粉末１００重量部に対し、好ましくは０．２〜５重量部である。この配合量が０．２重量部未満では所望の効果を得ることができず、一方、５重量部を超えても、その量に見合うだけの走行耐久性やテープ自体の耐摩耗性の改善効果は望めない。また、配合量が多い場合、特にテープにおいては吐出による耐久性の低下や磁性層とバックコート層間の貼り付き等の問題が生じる可能性がある。
【００２５】
かかる非磁性層は、少なくとも非磁性粉末とバインダー樹脂と炭素数１２以上の脂肪酸とを含むものである。かかる非磁性層の厚さは、好ましくは２．５μｍ以下、より好ましくは０．１〜２．３μｍである。この厚さを２．５μｍより厚くしても性能の向上は望めず、却って、塗膜を設ける際、厚みが不均一になり易く、塗布条件が厳しくなり、表面平滑性も悪くなりがちになる。
【００２６】
非磁性層に用いる非磁性粉末としては、各種無機質粉末を用いることができ、好ましくは、針状非磁性粉末、例えば、針状の非磁性酸化鉄（α−Ｆｅ2Ｏ3）などを用いる。他には炭酸カルシウム（ＣａＣＯ3）、酸化チタン（ＴｉＯ2）、硫酸バリウム（ＢａＳＯ4）、α−アルミナ（α−Ａｌ2Ｏ3）等の各種非磁性粉末を適宜配合してもよい。また、非磁性層にカーボンブラックを用いることが好ましい。かかるカーボンブラックとしては、ゴム用ファーネスブラック、ゴム用サーマルブラック、カラー用ブラック、アセチレンブラック等を用いることができる。
【００２７】
カーボンブラックと無機質粉末の配合比率は、重量比で１００／０〜１０／９０が好ましい。無機質粉末の配合比率が９０を上回ると表面電気抵抗で問題が生じてくる。
【００２８】
バインダー樹脂としては、磁性層同様、従来公知の熱可塑性樹脂、熱硬化性樹脂、放射線硬化型樹脂やこれらの混合物が使用されるが、これらの中で放射線硬化型樹脂が好ましい。
【００２９】
本発明における非磁性層中には、さらに、添加剤として炭素数１２以上の脂肪酸、好ましくはステアリン酸を含むことが必要である。さらに、所望に応じ、界面活性剤等の分散剤、その他の各種添加物を添加してもよい。
【００３０】
〈バックコート層〉
バックコート層は、走行安定性の改善や磁性層の帯電防止等のために、必要に応じて設けられる。バックコート層は、３０〜８０重量％のカーボンブラックを含有することが好ましく、通常使用されるものであればどのようなものであってもよく、上述の非磁性層に用いるものと同様のものを用いることができ、また、カーボンブラック以外に、必要に応じ、磁性層に用いた各種研磨材等の非磁性無機粉末や、界面活性剤等の分散剤、高級脂肪酸、脂肪酸エステル、シリコンオイル等の潤滑剤、その他の各種添加物を添加してもよい。
【００３１】
バックコート層の厚さ（カレンダー加工後）は、０．１〜１．０μｍ、好ましくは０．２〜０．８μｍである。この厚さが１．０μｍを超えると、媒体摺接経路との間の摩擦が大きくなりすぎて、走行安定性が低下する傾向にある。一方、０．１μｍ未満では、媒体の走行時にバックコート層の塗膜削れが発生する。
【００３２】
上述した本発明の磁気記録媒体は、常温はもとより低温環境下でのヘッドに対する付着性、走行耐久性、およびテープ自体の耐摩耗性に優れていることから、固定ＭＲヘッドに対し好適に使用することができる。ＭＲヘッドは、磁性材料を用いた読み取りセンサ部の抵抗変化により外部磁気信号を読み出すものである。ＭＲヘッドでは再生出力が記録媒体に対する相対速度に依存しないことから、線記録密度の高い磁気記録においても高い出力が得られるという特徴がある。ＭＲヘッドでは、分解能を上げ、良好な高周波特性を得るために、通常、磁気抵抗効果膜（ＭＲ膜）を一対の磁気シールド膜で挟む構成（シールド型ＭＲヘッド）とされる。
【００３３】
好適なる磁気記録再生システムにおいては、本発明の磁気記録媒体に磁気記録を行った後、相対速度２．０〜５．０ｍ／ｓにて固定ＭＲヘッドを用いて記録された情報を読み取るにあたり、ＭＲヘッドの読み取り部と磁性層との間に、前記磁気記録媒体の非磁性層に添加した前記一般式（Ｉ）で表される脂肪酸エステルを存在せしめる。
【００３４】
【実施例】
以下、本発明を実施例に基づきより具体的に説明する。
実施例１
＜非磁性層塗料１＞
針状α−Ｆｅ2Ｏ3（戸田工業（株）製：ＤＰＮ−２５０ＢＷ）    ７０重量部
（平均短軸径＝２８ｎｍ、ＢＥＴ＝５５ｍ2／ｇ）
カーボンブラック（三菱化学（株）製：＃８５０Ｂ）            ３０重量部
（平均粒径＝１６ｎｍ、ＢＥＴ＝２００ｍ2／ｇ、ＤＢＰ吸油量＝７０ｍｌ／１００ｇ）
α−Ａｌ2Ｏ3（住友化学工業（株）製：ＨＩＴ６０Ａ）        ５．５重量部
（平均粒径＝０．１８μｍ、ＢＥＴ＝１２ｍ2／ｇ）
電子線硬度性塩化ビニル系共重合体                            ２０重量部
（重合度＝３００、極性基：−ＯＳＯ3Ｋ＝１．５個／分子）
電子線硬化性ポリウレタン樹脂                                  ８重量部
（Ｍｎ＝２５０００、極性基：亜ホスフィン酸ナトリウム＝１個／１分子）
ＭＥＫ                                                    １２０重量部
トルエン                                                  １２０重量部
シクロヘキサノン                                            ６０重量部
上記組成物を混練処理した後、サンドグラインダーミルにて分散を行った。
【００３５】
次に、下記添加剤、溶剤を加え粘度調整を行い、非磁性塗料１を作製した。
２−エチルヘキサン酸セチル                                    ２重量部
ステアリン酸                                                  １重量部
ＭＥＫ                                                      ４０重量部
トルエン                                                    ４０重量部
シクロヘキサノン                                            ４０重量部
【００３６】
＜磁性塗料１＞
Ｆｅ系メタル磁性粉（Ｆｅを１００としたときＣｏ１０ａｔｍ％、Ａｌ５ａｔｍ
％含有）                                                  １００重量部
（Ｈｃ＝１４４．６ｋＡ／ｍ、σｓ＝１３０Ａｍ2／ｋｇ、ＢＥＴ＝５７ｍ2／ｇ、平均長軸長＝０．１０μｍ）
塩化ビニル系共重合体（日本ゼオン（株）製：ＭＲ１１０）      １０重量部
（重合度＝３００、極性基：−ＯＳＯ3Ｋ＝１．５個／分子）
ＳＯ3Ｎａ含有ポリウレタン樹脂                                 ７重量部
（Ｍｎ＝２５０００、極性基濃度＝１個／１分子）
α−Ａｌ2Ｏ3（住友化学工業（株）製：ＨＩＴ８２）            １２重量部
（平均粒径＝０．１２μｍ、ＢＥＴ＝２０ｍ2／ｇ）
ミリスチン酸                                                  ２重量部
ＭＥＫ                                                      ９０重量部
トルエン                                                    ９０重量部
シクロヘキサノン                                          １２０重量部
上記組成物を混練処理した後、サンドグラインダーミルにて分散を行った。
【００３７】
次に、下記溶剤を加え粘度調整を行い、磁性塗料１を作製した。
ＭＥＫ                                                    １１０重量部
トルエン                                                  １１０重量部
シクロヘキサノン                                          １６０重量部
【００３８】
0004415293.tif 000005
上記組成物を混練処理した後、サンドグラインダーミルにて分散を行った。
【００３９】
次に、下記添加剤、溶剤を加え粘度調整を行いバックコート層用塗料を作製した。
ＭＥＫ                                                    ２１０重量部
トルエン                                                  ２１０重量部
シクロヘキサノン                                          ２１０重量部
【００４０】
〈磁気テープの作製〉
厚み６．２μｍの二軸配向積層ＰＥＮ（ポリエチレンナフタレート）フィルムを使用し、その一方の表面上に上記非磁性層用塗料１を塗布し、乾燥させ、カレンダ処理を行った後、窒素ガス雰囲気中で電子線を照射し（５Ｍｒａｄ）、硬化させた。この非磁性層の上に上記磁性層用塗料１を塗布し、配向、乾燥、カレンダ処理を施した。カレンダ処理後の磁性層／非磁性層の膜厚は０．２／１．８μｍであった。さらにＰＥＮフィルムの他方の表面上に上記バックコート層用塗料を塗布し、乾燥、カレンダ処理を行った。カレンダ処理後のバックコート層の膜厚は０．５μｍであった。
【００４１】
このようにして得られたロールを２４時間常温にて放置した後、６０℃の加熱オーブン中にて２４時間硬化させた後、１／２インチ幅に切断してカセットに組み込み、磁気テープサンプルとした。
実施例２
前記非磁性塗料１において２−エチルヘキサン酸セチルを２−エチルヘキサン酸ステアリルに代えた以外は実施例１と同様にして磁気テープサンプルを製造した。
【００４２】
実施例３
前記非磁性塗料１において２−エチルヘキサン酸セチルを２−エチルヘキサン酸ミリスチルに代えた以外は実施例１と同様にして磁気テープサンプルを製造した。
【００４３】
実施例４
前記非磁性塗料１において２−エチルヘキサン酸セチルを２−エチルブタン酸ステアリルに代えた以外は実施例１と同様にして磁気テープサンプルを製造した。
【００４４】
比較例１
前記非磁性塗料１において２−エチルヘキサン酸セチルを２−エチルデカン酸セチルに代えた以外は実施例１と同様にして磁気テープサンプルを製造した。
【００４５】
比較例２
前記非磁性塗料１において２−エチルヘキサン酸セチルを２−エチルヘキサン酸デシルに代えた以外は実施例１と同様にして磁気テープサンプルを製造した。
【００４６】
比較例３
前記非磁性塗料１において２−エチルヘキサン酸セチルをステアリン酸ｔ−ブチルに代えた以外は実施例１と同様にして磁気テープサンプルを製造した。
【００４７】
比較例４
前記非磁性塗料１において２−エチルヘキサン酸セチルをステアリン酸イソセチルに代えた以外は実施例１と同様にして磁気テープサンプルを製造した。
【００４８】
比較例５
前記非磁性塗料１において２−エチルヘキサン酸セチルをステアリン酸イソブチルに代えた以外は実施例１と同様にして磁気テープサンプルを製造した。
【００４９】
比較例６
前記非磁性塗料１において２−エチルヘキサン酸セチルをステアリン酸ｓｅｃ−ブチルに代えた以外は実施例１と同様にして磁気テープサンプルを製造した。
【００５０】
比較例７
前記非磁性塗料１において、非磁性層のステアリン酸を添加しなかった以外は実施例１と同様にして磁気テープサンプルを製造した。
【００５１】
比較例８
前記非磁性塗料１において２−エチルヘキサン酸セチルを添加せず、代わりに前記磁性塗料１に２−エチルヘキサン酸セチルを２重量部添加した以外は実施例１と同様にして磁気テープサンプルを製造した。
【００５２】
実施例および比較例において得られた各種磁気記録媒体に対し、以下の測定を行った。
（走行耐久性）
Ｑｕａｎｎｔｕｍ社  ＤＬＴ４０００ドライブ（固定ＭＲヘッドと磁気テープとの相対速度２．４ｍ／ｓ）を使用し、室温（約２３℃５０％）と１０℃２０％の各環境下にてテープの一部分をＷｒｉｔｅ／Ｒｅａｄする方法で１００万パス行った。１００万パスに達する前に、ＷｒｉｔｅおよびＲｅａｄのリトライ回数が上昇したり、ＷｒｉｔｅおよびＲｅａｄができなくなった場合を不良とした。
【００５３】
（層間摩擦後の塗膜削れ）
アイランド工業社製の横型高速引張試験機（Ｍｏｄｅｌ  Ｎｏ．ＨＴＢ−Ｓ）を使用して、テープの磁性層とバックコート層を繰り返しこすり、その後の磁性層およびバックコート層の削れを光学顕微鏡で観察した。測定環境は２０℃、湿度６０％。測定条件は、ＤＬＴ４０００ドライブの１番ガイドロールにバックコート層が外側になるように固定し、その上に磁性層が当たるようにして、抱き角度：９０度、加重：４０ｇ、測定速度２０００ｍｍ／ｍｉｎ、５０ｍｍの距離を３００パス繰り返し走行させた。このときの３００パス後の磁性層とバックコート層の削れ具合を観察した。評価基準は以下の通りである。
削れがない場合：○
やや走行削れ跡がある場合：△
ひどく削れが目立つ場合：×
【００５４】
（ヘッド付着）
Ｑｕａｎｎｔｕｍ社  ＤＬＴ４０００ドライブを使用し、テープサンプルを室温（約２３℃５０％）と１０℃２０％の各環境でＷｒｉｔｅ／Ｒｅａｄを２４００サイクル走行させ、走行後のヘッド付着を倍率１００倍の光学顕微鏡で確認した。評価基準は以下の通りである。
ヘッド全面に付着あり：×
ヘッドに部分的に付着あり：△
ヘッド付着なし：○
とした。
得られた結果を下記の表１〜３に示す。
【００５５】
【表１】
0004415293.tif 000006
【００５６】
【表２】
0004415293.tif 000007
【００５７】
【表３】
0004415293.tif 000008
【００５８】
【発明の効果】
以上説明してきたように、本発明によれば、常温はもとより低温環境下でのヘッドに対する付着性、走行耐久性、およびテープ自体の耐摩耗性の改善された磁気記録媒体を提供することができ、これは固定ＭＲヘッドによる磁気記録再生システムに好適に用いることができる。